(57)【要約】【課題】カーボンの表面とその樹脂のプロトン伝導経路との接面に白金とルテニウムとを選択的に備えしている固体高分子形燃料電池の製造方法において、Ｐｔ−Ｒｕ合金系触媒に代わる触媒を用いることで、耐ＣＯ被毒特性が高い電極を用いた固体高分子形燃料電池を提供する。【解決手段】固体高分子形燃料電池において、陽イオン交換樹脂のプロトン伝導経路とカーボンの表面との接面に触媒金属と酸化チタンとが選択的に備えられた触媒電極を用いたことを特徴とする。【選択図】図３
2005302554.tif 000002
【特許請求の範囲】
【請求項１】
陽イオン交換樹脂のプロトン伝導経路とカーボンの表面との接面に触媒金属と酸化チタンとが選択的に備えられた触媒電極をアノードに用いたことを特徴とする固体高分子形燃料電池。
【請求項２】
カーボンと陽イオン交換樹脂とを含む混合物層を作製する第１の工程と、前記混合物層中の前記陽イオン交換樹脂の対イオンに触媒金属の陽イオンを吸着させる第２の工程と、その吸着した陽イオンを化学的に還元して、カーボンと陽イオン交換樹脂と触媒金属とを含む触媒層を形成する第３の工程と、チタニウムアルコキシドを含む溶液中に前記触媒層を浸漬し、その後加水分解する第４の工程と、前記触媒層と陽イオン交換膜とを接合し、陽イオン交換膜／触媒層積層体を形成する第５の工程とを経ることを特徴とする固体高分子形燃料電池の製造方法。
【発明の詳細な説明】
【技術分野】
【０００１】
本発明は、固体高分子形燃料電池およびその製造方法に関するものである。
【背景技術】
【０００２】
固体高分子形燃料電池（ＰＥＦＣ）は、固体高分子電解質膜の一方の面にアノ−ドを、他の面にカソ−ドを接合して構成され、例えば、アノ−ドに燃料として水素、カソ−ドに酸化剤として酸素をそれぞれ供給すると、つぎの電気化学反応によって発電する装置である。
アノ−ド：２Ｈ２→４Ｈ＋＋４ｅ−
【０００３】
カソ−ド：Ｏ２＋４Ｈ＋＋４ｅ−→Ｈ２Ｏ
固体高分子形燃料電池の実用化において、インフラ設備が容易になることから燃料として炭化水素系の燃料、例えば、メタノールまたはメタンを改質して得られる、水素と炭酸ガスとを含む改質ガスを用いることが検討されている。しかし、この改質ガスにわずかに含まれる一酸化炭素（ＣＯ）が触媒の白金を被毒するので、ＰＥＦＣの出力および寿命性能が著しく低下する。
【０００４】
ＣＯによる白金の被毒を低減する方法として、アノードの触媒として白金とルテニウムとの合金を用いることが知られている。この合金を超微量に備えた電極の製作方法が、特許文献１や非特許文献１で提案されている。その方法はつぎのとおりである。まず、陽イオン交換樹脂とカーボンとを含む混合物を高分子フィルム上に塗布することによって、このフィルム上に混合物層を形成する。
【０００５】
この混合物層を白金錯体陽イオンとルテニウム錯体陽イオンとを含む水溶液中に浸漬し、各陽イオンをイオン交換反応によって混合物層内の陽イオン交換樹脂のイオンクラスター部に選択的に吸着させる。つぎに、陽イオン交換樹脂に吸着した各陽イオンを水素雰囲気中２００℃で還元する。
【０００６】
非特許文献２で報告されているように、この電極は、カーボンの表面と陽イオン交換樹脂のプロトン伝導経路との接面に白金とルテニウムとを選択的に備えているので、超少量の触媒量で高い耐ＣＯ被毒性能を示す。この性能は、２００℃の水素雰囲気中で保持するというエージングによって向上することが報告されている。
【０００７】
一方、触媒金属を酸化チタンに備えた触媒電極を固体高分子形燃料電池に用いることが検討されている。非特許文献３では、Ｐｔ／ＴｉＯ２はＰｔ−Ｒｕ／Ｃよりも高活性な燃料極触媒になる可能性が報告されており、特許文献２では、担体として酸化チタン等の導電性酸化物セラミックスを使用し、金をこの酸化物上に析出させることにより高表面積の金触媒が得られることが報告されている。
【特許文献１】特開２００２−３５８９７１号公報
【０００８】
【特許文献２】特開平０６−１９２８７３号公報
【非特許文献１】津村、人見、安田、山地  第４１回電池討論会要旨集、１Ｂ１４、Ｐ１１６（２０００）
【非特許文献２】津村、人見、安田、山地  第４２回電池討論会要旨集、３Ｄ０５、Ｐ５７０（２００１）
【非特許文献３】佐々木、村上、古川、田中、黒木、寺岡  第４３回電池討論会要旨集、２Ｄ０５、Ｐ５３４（２００２）
【発明の開示】
【発明が解決しようとする課題】
【０００９】
Ｐｔ−Ｒｕ合金触媒の耐ＣＯ被毒性能が、前述のエージングによって向上することは、白金とルテニウムとの相互拡散により、白金に吸着したＣＯとルテニウムに保持された水酸基との反応が促進されることに起因するものと考えられる。しかしながら、特許文献１で提案されている製造方法により製作した電極の触媒量は非常に少ないので、その反応に必要な量の水酸基を供給することは困難である。
【００１０】
特許文献２および非特許文献３で提案されている触媒電極を用いた場合、その触媒がカーボンと陽イオン交換樹脂とのイオンクラスター部に選択的に備えることができないので、その触媒利用率は低くなる。その結果、高性能なＰＥＦＣとするためには、大量の触媒が必要となり、コストが高くなる。
【００１１】
そこで本発明の目的は、特許文献１で提案されている製造方法において、Ｐｔ−Ｒｕ合金系触媒に代わる触媒を用いることで、耐ＣＯ被毒特性が高い電極を用いた固体高分子形燃料電池およびその製造方法を提供することにある。
【課題を解決するための手段】
【００１２】
請求項１の発明は、固体高分子形燃料電池において、陽イオン交換樹脂のプロトン伝導経路とカーボンの表面との接面に触媒金属と酸化チタンとが選択的に備えられた触媒電極をアノードに用いたことを特徴とする。
【００１３】
請求項２の発明は、固体高分子形燃料電池の製造方法において、カーボンと陽イオン交換樹脂とを含む混合物層を作製する第１の工程と、前記混合物層中の前記陽イオン交換樹脂の対イオンに触媒金属の陽イオンを吸着させる第２の工程と、その吸着した陽イオンを化学的に還元して、カーボンと陽イオン交換樹脂と触媒金属とを含む触媒層を形成する第３の工程と、チタニウムアルコキシドを含む溶液中に前記触媒層を浸漬し、その後加水分解する第４の工程と、前記触媒層と陽イオン交換膜とを接合し、陽イオン交換膜／触媒層積層体を形成する第５の工程とを経ることを特徴とする。
【発明の効果】
【００１４】
本発明の固体高分子形燃料電池用電極によれば、陽イオン交換樹脂のプロトン伝導経路とカーボンの表面との接面に触媒金属を選択的に備える燃料電池用電極において、その接面に水酸基を保持する機能を持つ酸化チタンを備えることによって、触媒金属に吸着したＣＯは酸化チタンが保持している水酸基と反応しＣＯ２として除去されるので、ＣＯによる触媒金属の不活性化を抑制することができる。したがって、この電極を固体高分子形燃料電池のアノードに用いた場合には、耐ＣＯ被毒性能が高い固体高分子形燃料電池を提供することが可能になる。
【発明を実施するための最良の形態】
【００１５】
本発明の固体高分子形燃料電池用アノード電極では、陽イオン交換樹脂のプロトン伝導経路とカーボンの表面との接面に触媒金属と酸化チタンとが選択的に備えられている。
【００１６】
本発明の固体高分子形燃料電池用電極は、陽イオン交換樹脂の親水性領域であるプロトン伝導経路とカーボンの表面との接面に酸化チタンを選択的に備えることによって、ＣＯの酸化反応に必要な水酸基を供給することができ、酸化チタンに保持された水酸基と触媒金属に吸着したＣＯとの反応が促進されるので、その電極をアノードに用いた燃料電池の耐ＣＯ被毒性能は向上するものと考えられる。
【００１７】
また、本発明は、固体高分子形燃料電池の製造方法において、カーボンと陽イオン交換樹脂とを含む混合物層を作製する第１の工程と、前記混合物層中の前記陽イオン交換樹脂の対イオンに触媒金属の陽イオンを吸着させる第２の工程と、その吸着した陽イオンを化学的に還元して、カーボンと陽イオン交換樹脂と触媒金属を含む触媒層を形成する第３の工程と、チタニウムアルコキシドを含む溶液中に前記触媒層を浸漬し、その後加水分解する第４の工程と、前記触媒層と陽イオン交換膜とを接合し、陽イオン交換膜／触媒層積層体を形成する第５の工程とを経ることを特徴とする。
【００１８】
プロトン伝導経路である対イオンに吸着した触媒の陽イオンは、第３の工程によってカーボンが触媒作用となり還元される。したがって、触媒の陽イオンの還元はカーボン表面で付近でしかおこなわれない結果、触媒金属は、陽イオン交換樹脂のプロトン伝導経路とカーボンの表面との接面に選択的に備えられる。
【００１９】
第４工程において、酸化チタンは、チタニウムアルコキシドと水との存在下で加水分解反応により生成する。水は陽イオン交換樹脂の親水性領域であるプロトン伝導経路にのみ存在するので、酸化チタンは、陽イオン交換樹脂のプロトン伝導経路とカーボンの表面との接面に選択的に備えられる。
【００２０】
混合物層に酸化チタンを備えるためには、例えば、混合物層にチタニウムアルコキシドを含浸したのちに、加水分解する方法がある。このチタニウムアルコキシドの加水分解反応は、触媒金属の近傍の、陽イオン交換樹脂の親水性領域であるプロトン伝導経路で選択的におこなわれるので、酸化チタンをカーボンと陽イオン交換樹脂のプロトン伝導経路との接面に選択的に備えることができる。
【００２１】
本発明の固体高分子形燃料電池の製造方法においては、上記第２の工程および第３の工程と、第４の工程の順序を逆にすることも可能である。すなわち、第１の工程で作製した混合物層を、チタニウムアルコキシドを含む溶液中に浸漬し、加水分解して、酸化チタンを陽イオン交換樹脂のプロトン伝導経路とカーボンの表面との接面に選択的に備え、その次に、混合物層中の陽イオン交換樹脂の対イオンに触媒金属の陽イオンを吸着させ、吸着した陽イオンを化学的に還元して、カーボンと陽イオン交換樹脂と触媒金属を含む触媒層を形成し、その後、第５の工程で、陽イオン交換膜／触媒層積層体を形成してもよい。
【００２２】
本発明の固体高分子形燃料電池の模式図を図１に示す。図１において、１１は燃料電池用電極、１２は高分子電解質膜、１３は導電性多孔質体、１４はガス供給路、１５はセパレータ、１６はシール材、１７は固体高分子形燃料電池である。
【００２３】
燃料電池用電極１１の一方の面が、高分子電解質膜１２の両面に接触するように配置される。これらの燃料電池用電極１１の他の面には、撥水性を付与した導電性多孔質体１３の一方の面が接触するように配置される。さらに、これらの導電性多孔質体１３の他の面には、ガス供給路１４を備えるセパレータ１５が接触するように配置される。
【００２４】
図１に示すように、固体高分子形燃料電池１７は、一対の燃料電池用電極１１と、一対の導電性多孔質体１３と、一対のセパレータ１５とで高分子電解質膜１２を挟持することによって構成される。これらのセパレータ間には、ガスケットやＯリングなどのシール材１６が配されることによって、反応ガスの気密が保たれる。
【００２５】
本発明の燃料電池用電極１１の模式図を図２に示す。図２において、２１はカーボン、２２は陽イオン交換樹脂、２３は細孔であり、その他の記号は図１と同じものを示す。燃料電池用電極１１は、カーボン２１と陽イオン交換樹脂２２とを含有する。陽イオン交換樹脂２２には、例えばパーフルオロカーボンスルホン酸樹脂あるいはスチレン−ジビニルベンゼンスルホン酸樹脂などを用いることができる。
【００２６】
図２に示すように、カーボン２１と陽イオン交換樹脂２２とが混ざり合うことによって、カーボン２１と陽イオン交換樹脂２２とが三次元的に分布する。カーボン２１の表面には、図示していないが触媒金属および酸化チタンの微細粒子が備えられている。さらに、これらの混合物には、複数の細孔２３が形成される。
【００２７】
本発明の燃料電池用電極１１の、カーボンの表面近傍の模式図を図３に示す。図３において、２１はカーボン、３１は陽イオン交換樹脂の親水性領域（プロトン伝導経路）、３２は陽イオン交換樹脂の疎水性領域、３３は触媒金属、３４は酸化チタンである。
【００２８】
カーボン２１の表面は、親水性領域であるプロトン伝導経路３１と疎水性領域３２とから構成される陽イオン交換樹脂によって被覆されている。このプロトン伝導経路３１とカーボン２１の表面との接面に触媒金属３３および酸化チタン３４が選択的に備えられている。
【００２９】
なお、ここで「プロトン伝導経路３１とカーボン２１の表面との接面に触媒金属３３および酸化チタン３４が選択的に備えらている」とは、本発明の固体高分子形燃料電池用電極において、触媒金属３３および酸化チタン３４が備えられている主な場所が、プロトン伝導経路３１とカーボン２１の表面との接面であることを意味する。したがって、図３では示していないが、疎水性領域３２とカーボン２１の表面との接面に、触媒金属３３および酸化チタン３４が存在していてもよいが、これらは反応に関与しないため、固体高分子形燃料電池用電極中に存在する触媒金属３３および酸化チタン３４の合計重量のうち、５０ｗｔ％以上が、好ましくは８０ｗｔ％以上が、プロトン伝導経路３１とカーボン２１の表面との接面に存在していることを意味する。
【００３０】
本発明の固体高分子形燃料電池用電極は、この親水性領域であるプロトン伝導経路とカーボンの表面との接面に酸化チタンを選択的に備えることによって、触媒金属に吸着したＣＯの酸化反応に必要な水酸基を、酸化チタンから供給することができるので、この電極をアノードに用いた燃料電池の耐ＣＯ被毒性能は向上するものと考えられる。
【００３１】
以下、本発明の固体高分子形燃料電池用電極の製造方法を説明する。そこで、陽イオン交換樹脂とカーボンとの混合物を混合物Ａ、陽イオン交換樹脂のプロトン伝導経路とカーボンの表面との接面に触媒金属を選択的に備えた混合物を混合物Ｂ、陽イオン交換樹脂のプロトン伝導経路とカーボンの表面との接面に触媒金属および酸化チタンを選択的に備えた混合物を混合物Ｃとする。
【００３２】
混合物Ｃの代表的な製造方法には、混合物Ａに触媒金属を備えたのちに、酸化チタンを備える方法がある。混合物Ａに触媒金属を備えるには、触媒金属Ｘを含む陽イオンｘをイオン交換反応によって混合物Ａ内の陽イオン交換樹脂のプロトン伝導経路に吸着させたのちに、その吸着した陽イオンｘを還元する方法を用いることができる。
【００３３】
この方法で製作した混合物Ｃの触媒金属は、吸着した陽イオンｘがカーボンの触媒作用によって還元されるので、陽イオン交換樹脂のプロトン伝導経路とカーボンとの接面に選択的に備わることから、利用率が高い。この接面に備える触媒金属の割合は、全触媒金属に対して５０ｗｔ％以上、さらに好ましくは８０ｗｔ％以上であることが好ましい。
【００３４】
高い耐ＣＯ被毒性能を得るためには、触媒金属の陽イオンが白金を含む陽イオンとルテニウムを含む陽イオンであることが好ましい。吸着した陽イオンｘを還元するには、水素ガス、水素を含むガスまたはヒドラジンを含む不活性ガスによって気相還元する方法がある。ここで、水素を含むガスには、水素ガスと窒素、ヘリウムまたはアルゴンなどの不活性ガスとの混合ガスがある。
【００３５】
混合物Ｂに酸化チタンを備えするには、例えば、混合物Ｂにチタニウムアルコキシドを含浸したのちに、加水分解する方法がある。このチタニウムアルコキシドの加水分解反応は、触媒金属の近傍の、陽イオン交換樹脂の親水性領域であるプロトン伝導経路で選択的におこなわれるので、酸化チタンをカーボンと陽イオン交換樹脂のプロトン伝導経路との接面に選択的に備えることができる。
【００３６】
本発明の固体高分子形燃料電池用電極の製造方法において、混合物Ａにまず酸化チタンを備え、次に触媒金属を備える場合は、上述の方法により酸化チタンを備えたのちに触媒金属を備えればよい。
【００３７】
カーボンには、触媒金属の陽イオンｘの還元反応に対して高い活性を示すものが好ましく、その性質をもつものではカーボンブラックが良く、そのカーボンブラックには、例えば、Ｄｅｎｋａ  Ｂｌａｃｋ、Ｖａｌｃａｎ  ＸＣ―７２、Ｂｌａｃｋ  Ｐｅａｒｌ  ２０００がある。
【００３８】
陽イオン交換樹脂とカーボンとを含む混合物Ｂは、例えば、カーボン、その樹脂の溶液および必要に応じてＰＴＦＥ粒子分散溶液を含むペーストを高分子フィルム上に塗布（好ましくは膜厚３〜５０μｍ）したのちに乾燥して製作すること、カーボンとＰＴＦＥ粒子分散溶液とを含むペーストを高分子フィルム上に塗布（好ましくは膜厚３〜５０μｍ）して乾燥したのちに陽イオン交換樹脂溶液を塗布あるいは含浸後乾燥させて製作すること、カーボン、陽イオン恋間樹脂の溶液および必要に応じてＰＴＦＥ粒子分散溶液を含むペーストを導電性多孔質体のカーボン電極基材上に塗布したのちに乾燥して製作すること、カーボンとＰＴＦＥ粒子分散溶液を含むペーストを導電性多孔質体のカーボン電極基材上に塗布して加熱乾燥したのちに陽イオン交換樹脂溶液を塗布あるいは含浸後乾燥することによって製作される。
【００３９】
本発明の燃料電池用電極をアノードに用いることにより、耐ＣＯ被毒性能が高く、触媒活性の高い燃料電池を得ることができる。
【実施例】
【００４０】
以下、本発明を好適な実施例を用いて説明する。
［実施例１］
【００４１】
まず、陽イオン交換樹脂溶液（Ｎａｆｉｏｎ５ｗｔ％溶液、Ａｌｄｒｉｃｈ  Ｃｈｅｍｉｃａｌ）とカーボン(Ｖｕｌｃａｎ  ＸＣ-７２、Ｃａｂｏｔ)とを混合した。この混合物中の陽イオン交換樹脂とカーボンとの質量比は、４：６とした。その混合物を加熱濃縮することによってペーストを調整した。このペーストの分散媒とカーボンとの質量比は、１０：１とした。そのペーストを高分子フィルム上に塗布したのちに乾燥することによって、高分子フィルム上に混合物を形成した。その混合物の厚みは２０μｍであった。
【００４２】
つぎに、その混合物を［Ｐｔ（ＮＨ３）４］Ｃｌ２水溶液に６時間浸漬し、陽イオン交換樹脂に［Ｐｔ（ＮＨ３）４］２＋イオンを吸着させたのちに、精製水で充分洗浄・乾燥後、水素雰囲気中で６時間還元した。さらに、その混合物をＴｉ［ＯＣＨ（ＣＨ３）２］４（ナカライテスク（株）製）とイソプロパノールとの混合溶液に４時間浸漬したのちに、１５０℃、窒素雰囲気中で加水分解をおこなうことによって、陽イオン交換樹脂のプロトン伝導経路とカーボンの表面との接面に触媒金属および酸化チタンが選択的に備える本発明による燃料電池用電極Ａを製作した。
［実施例２］
【００４３】
実施例１と同様の方法により製作した陽イオン交換樹脂とカーボンとの混合物をＫＯＨ水溶液中に２４時間浸漬し、陽イオン交換樹脂にＫ＋イオンを吸着させて、陽イオン交換樹脂の耐熱性をあげてから、３００℃の水素雰囲気中に２時間保持したのちにＨ２ＳＯ４水溶液中に２４時間浸漬し、陽イオン交換樹脂にＨ＋イオンを吸着させた。
【００４４】
つぎに、その混合物を［Ｐｔ（ＮＨ３）４］Ｃｌ２と［Ｒｕ（ＮＨ３）６］Ｃｌ３との混合水溶液に２４時間浸漬し、陽イオン交換樹脂に［Ｐｔ（ＮＨ３）４］２＋イオンおよび［Ｒｕ（ＮＨ３）６］３＋イオンを吸着させたのちに、精製水で充分洗浄・乾燥後、２００℃の水素雰囲気中で２４時間還元した。さらに、この混合物をＫＯＨ水溶液中に２４時間浸漬し、陽イオン交換樹脂にＫ＋イオンを吸着させてから、３００℃の水素雰囲気中に２時間保持するというエージングをおこなった。
【００４５】
またさらに、その混合物をＴｉ［ＯＣＨ（ＣＨ３）２］４（ナカライテスク（株）製）とイソプロパノールとの混合溶液に４時間浸漬したのちに、１５０℃、窒素雰囲気中で加水分解をおこなうことによって、陽イオン交換樹脂のプロトン伝導経路とカーボンの表面との接面に触媒金属および酸化チタンを選択的に備える本発明による燃料電池用電極Ｂを製作した。
［比較例１］
【００４６】
実施例１と同様の方法により製作した陽イオン交換樹脂とカーボンとの混合物を［Ｐｔ（ＮＨ３）４］Ｃｌ２水溶液に６時間浸漬し、陽イオン交換樹脂に［Ｐｔ（ＮＨ３）４］２＋イオンを吸着させたのちに、精製水で充分洗浄・乾燥後、水素雰囲気中で６時間還元することによって、陽イオン交換樹脂のプロトン伝導経路とカーボンの表面との接面に触媒金属を選択的に備える従来の燃料電池用電極Ｃを製作した。
［比較例２］
【００４７】
実施例１と同様の方法により製作した陽イオン交換樹脂とカーボンとの混合物をＫＯＨ水溶液中に２４時間浸漬し、陽イオン交換樹脂にＫ＋イオンを吸着させてから、３００℃の水素雰囲気中に２時間保持したのちにＨ２ＳＯ４水溶液中に２４時間浸漬し、陽イオン交換樹脂にＨ＋イオンを吸着させた。
【００４８】
つぎに、その混合物を［Ｐｔ（ＮＨ３）４］Ｃｌ２と［Ｒｕ（ＮＨ３）６］Ｃｌ３との混合水溶液に２４時間浸漬し、陽イオン交換樹脂に［Ｐｔ（ＮＨ３）４］２＋イオンおよび［Ｒｕ（ＮＨ３）６］３＋イオンを吸着させたのちに、精製水で充分洗浄・乾燥後、２００℃の水素雰囲気中で２４時間還元した。
【００４９】
さらに、この混合物をＫＯＨ水溶液中に２４時間浸漬し、陽イオン交換樹脂にＫ＋イオンを吸着させてから、３００℃の水素雰囲気中に２時間保持するというエージングをおこなうことによって、陽イオン交換樹脂のプロトン伝導経路とカーボンの表面との接面に触媒金属を選択的に備える従来の燃料電池用電極Ｄを製作した。
【００５０】
電極Ａ、Ｂ、ＣおよびＤをアノードに備えた固体高分子形燃料電池の単セルＡ、Ｂ、ＣおよびＤを作製し、単セルＡ〜Ｄの電流−電圧特性を図４に示す。図４において、記号●は単セルＡの、△は単セルＢの、○は単セルＣの、□は単セルＤの、電流−電圧特性を示す。
【００５１】
これらのセルの燃料には、１０ｐｐｍのＣＯを含む水素ガスを、酸化剤には酸素を用いた。なお、カソードには白金担持カーボン（ＴＥＣ１０Ｖ３０Ｅ、田中貴金属工業（株））と陽イオン交換樹脂とを重量比７０：３０の割合で混合したペーストを金属シート上に塗布・乾燥することによって製作したものを用いた。
【００５２】
図４から、これらの単セルの電流−電圧特性は、触媒金属の種類にかかわらず、酸化チタンを加えることで向上することがわかった。このことは、酸化チタンを備えることによって、その酸化チタンに保持された水酸基と触媒金属に吸着したＣＯとの反応が促進されるので、耐ＣＯ被毒性能が向上したことによるものと考えられる。
【００５３】
なお、陽イオン交換樹脂にスチレン−ジビニルベンゼン系のスルフォン酸形陽イオン交換樹脂を用いた場合においても、酸化チタンを加えた電極を備えたセルの出力性能は高いことを確認した。
【図面の簡単な説明】
【００５４】
【図１】本発明の固体高分子形燃料電池の模式図。
【図２】本発明の燃料電池用電極の模式図。
【図３】本発明の燃料電池用電極の、カーボンの表面近傍の模式図。
【図４】単セルＡ〜Ｄの電流−電圧特性を示す図。
【符号の説明】
【００５５】
１１  燃料電池用電極
１２  高分子電解質膜
１３  導電性多孔質体
１４  ガス供給路
１５  セパレータ
１６  シール材
１７  固体高分子形燃料電池
２１  カーボン
２２  陽イオン交換樹脂
２３  細孔
３１  陽イオン交換樹脂の親水性領域（プロトン伝導経路）
３２  陽イオン交換樹脂の疎水性領域
３３  触媒金属
３４  酸化チタン
【図１】
2005302554.tif 000003
【図２】
2005302554.tif 000004
【図３】
2005302554.tif 000005
【図４】
2005302554.tif 000006